Brevet FR2132054A1 — publié le 19721117

1C 217 i 2132054 La présente invention concerne en particulier des procédés de diffusion-transfert en couleur» Dans de tels procédés, une feuille d'une matière photosensible estiexposé® af±r l'halogénure d'argent) sont les formateurs colorés;les procédés revendiqués et décrits dans le brevet américain n° 2o647<>049 dans lequel des révélateurs colorés sont utilisés pour développer l'image latente et des copulants colorés sont les forma-20 teurs colorés, et les procédés décrits dans le brevet américain n° 2„774-o668 dans lequel des colorants complets formés au préalable sont utilisés comme formateurs colorés„ Les éléments récepteurs d'image utilisés dans de tells procédés comprennent généralement un support sur lequel est dé-25 posée une couche réceptrice d'image, faite d'une matière pouvant être teinte et qui est perméable à la solution de traite-^ ment alcaline aqueuse.Des substances filmogènes comme l'alcool polyvinylique,des mélanges d'alcool polyvinylique et de poly-N-vinylpyrrolidone ou un copolymère d'alcool vinylique et de U-vi-30 nylpyrrolido&e,comme décrit et revendiqué dans le brevet américain n° 3»003«872,conviennent particulièrement pour une utilisation dans de tels procédés.A titre d'exemples supplémentaires de substances pouvant être utilisées pour la couche réceptrice d'image,on peut mentionner: les Nylons comme le N-méthoxyméthylpoly« 35 hexaméthylène adipamide; l'acétate de polyvinyle partiellement hydrolysé, l'acétate de cellulose; la gélatine;la nitrocarboxy-méthyl cellulose comme décrit dans le brevet américainrP 2992104; un acylamidobenzène sulfo-ester d'un sulfobenzal partiel de l'alcool polyvinylique, comme décrit dans le brevet américain rP3043.692; 40 des polymères de ïï-alkyl-carboxamides a,P-insaturés et leurs 72 10217 2 2132054 copolymères avec les N-alkyl-a,P-carboxamides, comme décrit dans le brevet américain n° 3 069 263 » des copolymères de vinyl phta-limide et d'acides carboxyliques a,P-insaturés, comme décrit dans le brevet américain n° 3 061 428 ; des copolymères de N-vi-5 nylpyrrolidones et d'acides carboxyliques a,P-insaturés ainsi que des terpolymères de N-vinylpyrrolidones, d'acides carboxyli-ques 15 Des éléments récepteurs d'image selon la présente invention contiennent de préférence, en plus de la couche décrite ci-dessus, qui est destinée à recevoir une image par diffusion-transfert, une couche d'un acide polymère disposée entre la couche réceptrice d'image et le support. Dans des modes 20 de réalisation préférés, une couche d'espacement en polymère inerte est disposée entre la couche réceptrice d'image et la couche acide polymère pour obtenir une temporisation de l'action neutralisante dudit acide polymère sur les composés alcalins» La nature de tels éléments récepteurs d'image et des substances u-25 tiles pour l'obtention de tels polymères est exposée en détail dans les brevets américains n° 3 362 819» 3 362 821 et 3 376133» Une liste étendue de développateurs chromo-gènes' spécifiques convenant particulièrement pour une utilisation dans des procédés photographiques par diffusion-transfert 30 est donnée dans le brevet américain n° 2 983 606 déjà mentionné et dans les diverses demandes de brevet américain auxquelles on se réfère dans ce brevet,, Des exemples d'autres brevets américains décrivant en détail des développateurs chromogènes spécifiques convenant pour des procédés photographiques opérant 35 par diffusion-transfert, on peut mentionner les brevets américains n° 2.983.606, 2.992.106, 3.047.386, 3.076.808 ; 3.076.820 , 3.077.402 , 3.126.280, 3.131.061, 3«134.762 , 3.134.765, 3° 135<>604 , 3.135.6O5, 3-155-606 , 3.155.754 , 3.141.772, 3.142.565» etc. 40 Le support destiné à la couche réceptrice 72 10217 3 2132054 d'image peut être constitué par n'importe quelle couche de dimensions stables, y compris des matières rigides ou flexibles de type classique comme le papier, les métaux et les pellicules de polymères synthétiques aussi bien que naturels. De 5 telles matières comprennent des substances imperméables aux solutions alcalines comme le papier, les polyméthacrylates de méthyle et d'éthyle, les polymères de chlorure de vinyle, le polyvinyl acétal ; les polyamides comme le Nylon, les polyesters comme les films polymères dérivés d'un éthylène gly-10 col et d'acide téréphtalique, et des dérivés de la cellulose comme l'acétate, le triacétate, le nitrate, le propionate, le butyrate, 1'acéto-propionate ou 1'acéto-butyrate de cellulose. Toutefois, la substance préférée est le papier et en particulier le papier baryté. 15 Le brevet américain n° 3 080 805, parmi d'autres, décrit des films destinés à la production d'images par diffusion-transfert ; après exposition dans un appareil de prise de vues, on peut extraire ces films de l'appareil en vue de terminer le traitement. Le procédé de diffusion-transfert 20 est amorcé par l'application d'une composition de traitement au moment où le film est extrait de l'appareil de prise de vues. Etant donné que l'élément photosensible reste sensible à la lumière pendant l'opération de traitement, cet élément photosensible et l'élément récepteur d'image ont été munis de couches 25 opaques qui sont généralement utilisées sous forme de revêtements recouvrant les couches de support décrites ci-dessus ou incorporés dans de telles couches. Une couche opaque appropriée peut être faite de noir de carbone dispersé ; la composition particulière de cette couche opaque n'est pas déterminante et 30 elle peut être faite de l'une quelconque des nombreuses substances disponibles capables d'assurer l'opacité désirée. On peut munir l'élément photosensible d'une couche opaque appropriée en dispersant du noir de carbone ou une autre matière opacifiante dans le support ou sur le support, lors de sa coulée. 35 Toutefois, il a été constaté que, dans de nombreux cas, particulièrement lorsque l'élément récepteur d'image est séparé de l'élément photosensible depuis plusieurs semaines ou plusieurs mois, il se produit une déformation ou un gonflement appelé frisure dans l'élément récepteur d'image. Bien 40 qu'on ne connaisse pas la raison certaine de cette déformation, 72 10217 n 2132054 on suppose que la composition de traitement aqueuse libère, dans l'élément récepteur d'image et dans le support ainsi que dans les autres couches de la structure, des tensions qui sont créées dans 1'élément pendant sa fabrication. On a tenté de di-5 minuer la déformation susmentionnée en appliquant un polymère sur la face du support opposée à celle qui porte la couche réceptrice d'image, ce polymère étant en particulier un polymère appartenant à la même catégorie et ayant les mêmes propriétés que le polymère utilisé pour la couche réceptrice d'image. Un 10 mode d'application de cette couche consistait à y incorporer l'agent opacifiant, par exemple le noir de carbone, et à appliquer cette couche sur ladite surface. Toutefois, ces tentatives n'ont pas permis de résoudre le problème de la frisure en cours de stockage de l'élément récepteur d'image traité. 15 La présente invention a donc pour objet une nouvelle structure de film dépourvue des inconvénients rencontrés dans la technique antérieure. La présente invention concerne un élément récepteur d'image, convenant particulièrement pour être utili-20 sé dans un traitement de diffusion-transfert, dans lequel le développement et la formation d'une image sur une couche réceptrice d'image faisant partie de l'élément récepteur d'image ont lieu à l'extérieur de l'appareil de prise de vues, cet élément récepteur d'image étant conçu de façon qu'on puisse le dé-25 tacher de l'élément photosensible avec lequel il était superposé, après la formation d'une image de transfert sur ledit élément récepteur d'image. Le nouvel élément récepteur d'image de la présente invention comprend un support dont une première face 30 porte une couche destinée à recevoir une image par diffusion-transfert et dont la seconde face porte une première couche et une seconde couche polymérisées conçues pour conférer l'opacité et des propriétés de résistance à la frisure et d'imperméabilisé à l'eau à la structure de l'élément récepteur d'image. 35 La présente invention concerne un élément récepteur d'image pouvant être utilisé dans des procédés photographiques par diffusion-transfert, en particulier des procédés par diffusion-transfert en couleur, la base ou support de cet élément portant, sur une face, me couche conçue pour recevoir 40 l'image de diffusion-transfert, de préférence une couche d'un 72 10217 5 2132054 polymère hydrophile, et sur l'autre face, au moliis ime présidé-et une seconde couches polymères conçues pour conférer dss propriétés anti-frisure, l'opacité et 1'imperméabilité à l'eau» La composition polymère appliquée sur le support est x-ne coe • 5 position polymère hydrosoluble, c'est-à-dire pouvait tfcre hydratée, et on l'appelle généralement pour- de.* raisess de noEncdivs . la couche anti-frisure. La couche polymèr-e oui est appliquée sur la couche anti-frisure susmentionnée et qui se trouve: sine,', disposée le plus loin de la couche de support, vers l'extérieur-, 10 est composée d'une substance polymère perméable à la vapeur d'eau et insoluble dans l'eau et est appelée la couche d'étan^ chéité. Comme mentionné plus haut, la rôle de la couche antifrisure et de la couche d'étanchéité combinées comprend également mie opacification, c'est-à-dire qu'elles doivent empêcher les 15 radiations actiniques de traverser l'élément récepteur d'image et d'interférer avec la formation de l'image et le transfert de cette dernière à partir de l'élément photosensible pendant le traitement. Les substances opacifiantes peuvent être incorporées dans la couche anti-frisure ou dans la couche d'étanchéité,mais 20 elles sont de préférence distribuées entre les deux couches. La couche anti-frisure peut être faite de n'importe quelle substance polymère appropriée. De préférence, le polymère choisi est identique à celui qui est utilisé dans la couche réceptrice d'image et est hydrophile. Un polymère parti-25 culièrement préféré est l'alcool polyvinylique. D'autres polymères appropriés comprennent les dérivés de cellulose, c'est-à-dire l'acétate de cellulose et 1'acéto-butyrate de cellulose, les polymères polyoxyéthylèniques, 1'hydroxyéthyl cellulose, le carboxyméthyl cellulose et la gélatine. Pour éviter de conférer 50 une fragilité gênante à cette couche, il peut être désirable de la modifier pour lui conférer une certaine souplesse, par exemple par introduction de plastifiants pour le polymère ou par modification du polymère lui-même ; dans le cas de 1'alcool polyvinylique, on peut utiliser un alcool polyvinylique partielle-55 ment hydrolysé ou un alcool polyvinylique substitué, comme un alcool polyvinylique plastifié intérieurement par de l'oxyde d'éthylène. Comme on l'a mentionné plus haut, il est préférable que 1'opacification soit obtenue en distribuant une 40 substance opacifiante entre la couche anti-frisure et la couche 72 10217 6 2132054 d'étanchéité» De préférence, le noir de carbone est utilisé dans la couche anti-frisure» En plus de la matière polymérisée et de l'agent opacifiant, la composition utilisée pour la couche anti-frisure peut également contenir d'autres additifs tels que 5 des agents mouillants, des épaississants, des agents anti-mousse, etc. Bien que la composition utilisée puisse avoir n'importe quelle teneur en matières solides, on préfère que cette teneur soit d'environ 30 à 40 % en vue de réduire au minimum le nombre de couches qui doivent être appliquées et de réduire également 10 au minimum les problèmes de séchage associés avec le coulage de la couche» De préférence, la couche est appliquée à partir d'un milieu aqueux bien que des solutions et des dispersions dans un solvant puissent également convenir» La couche d'étanchéité est faite d'un poly-15 mère insoluble dans l'eau et perméable à l'humidité. Dans un mode de réalisation particulièrement préféré, le polymère insoluble dans l'eau utilisé est un copolymère acétate de vinyle/acide crotonique carboxylé. Un tel polymère est de préférence étalé à partir d'une solution aqueuse contenant par exemple, de l'hydro-20 xyde d'ammùnium , en vue de solubiliser le polymère» L'évapora-tion de l'eau et de l'hydroxyde d'ammonium laisse une couche polymère insoluble, résistant aux composés alcalins. D'autres substances appropriées comprennent un copolymère acétate de vinyle/ acide acrylique et des latex de polymères tels que les polymères 25 acryliques, les copolymères éthylène/acétate de vinyle, les copolymères styrène/butadiène et d'autres polymères insolubles dans l'eau connus dans la technique» On a constaté de façon tout à fait'inattendue que la couche d'étanchéité minimise la tendance à la fragilité de la couche anti-frisure» 30 Comme on l'a mentionné ci-dessus, il est préférable qu'une partie de l'agent opacifiant soit incorporée dans la couche d'étanchéité. On préfère que l'agent opacifiant utilisé soit du bioxyde de titane pour des raisons esthétiques, mais on peut cependant utiliser de façon appropriée un gel de 35 silice, le carbonate de calcium, le sulfate de baryum, le talc, et des argiles. De préférence, de tels agents opacifiants permettent d'obtenir une densité optique par réflexion inférieure à environ 1,0 unité en ce qui concerne les radiations incidentes. D'autres substances facultatives peuvent être incorporées dans 40 la couche d'étanchéité, comme par exemple des agents mouillants, 72 10217 7 2132054 des épaississants et des agents anti-mousse» La couche d'étanchéité peut avoir des teneurs diverses en matières solides. De préférence, la teneur en matières solides est comprise entre 24 et 36 %. Tandis que la couche anti-frisure assure en partie 5 1'opacification et corrige la tendance de l'élément récepteur d'image à gondoler ou friser à l'endroit des "bords, la couche d'étanchéité empêche le polymère et l'agent opacifiant utilisés dans la couche anti-frisure d'être éliminés par frottement et elle assure en outre le glissement de l'élément récepteur d'i-10 mage lorsqu'il passe par les diverses étapes d'exposition et de développement. Il est préférable que le support et les a-gents opacifiants assurent conjointement l'obtention d'une densité optique par transmission dépassant 6,0 unités en ce qui 15 concerne les radiations visibles. On peut utiliser n'importe quel support approprié pour le nouveau film photographique de la présente invention. Par exemple, les polymères naturels et synthétiques couramment utilisés comme supports pour des épreuves photographiques positives peuvent convenir dans la mise en 20 oeuvre de la présente invention»On préfère en particulier le papier et, mieux encore un papier baryté qui possède divers degrés de perméabilité ou de sensibilité à l'eau. De préférence, un papier donnant un pourcentage de 1 % ou moins à l'essai Cobb (TAPPI T41 os 69) est préféré pour réduire au minimum la quan-25 tité d'eau absorbée par le papier et provenant de la couche a-queuse s'opposant au gondolement appliquée sur ce papier. Facultativement, la couche anti-frisure peut être réticulée pour conférer un degré plus important de stabilité dimensionnelle et pour permettre l'utilisation d'une 30 couche d'étanchéité plus mince que celle qui serait normalement nécessaire. En d'autres termes, un certain degré d'insolubilité dans l'eau peut être conféré à la couche anti-frisure grâce à une réticulation. L'utilisation d'un agent de réticulation rend les bords moins susceptibles, d'endommageaient par contact avec 35 l'humidité, à l'endroit des bords du film où la couche n'est pas protégée. Les agents réticulants particuliers sont choisis en tenant compte du polymère particulier utilisé et sont bien connus dans la technique. Par exemple, dans le cas de l'alcool polyvinylique, les agents réticulants appropriés comprennent 40 le glyoxal, le bichromate de sodium, le nitrate de zirconium, 72 10217 8 2132054 le chlorure stéarato-chromique, le "borate de sodium, le nitrate d'aluminium, l'acétate de chrome et la diméthylolurée. On comprendra mieux la présente invention à la lecture de l'exemple spécifique qui va suivre et qui dé-5 crit un mode de fabrication représentatif du film de la présente invention, étant toutefois bien entendu que la description qui va suivre est donnée uniquement à titre indicatif et non limitatif de la portée de la présente invention. EXEMPLE 1 10 Sur une face d'un papier baryté pourvu d'une sous-couche en nitrate de cellulose, on applique une couche comprenant un mélange d'alcool polyvinylique et de poly-4-vinylpyridine. Sur la face opposée, on applique, à titre de couche anti-frisure, une solution aqueuse d'un mélange, dans un 15 rapport 2:1, d'alcool polyvinylique (hydrolysé à 99 %) et de noir de carbone, avec une teneur en matières solides de 18 %. On sèche la couche anti-frisure et on applique -sur celle-ci me couche d'étanchéité comprenant un mélange, dans tin rapport de 2:1, de bioxyde de titane et d'un copolymère acétate de vi-20 nyle/acide crotonique carboxylé dans de l'eau. On utilise de 1* hydroxyde d'ammonium pour solubiliser le polymère et on applique la composition avec un taux en matières solides de 24 %. L'épaisseur des deux couches polymères prises ensemble est d'environ 0,0381 mm. 25 L'élément photographique ainsi préparé peut être mis en contact avec une composition de traitement alcaline aqueuse sur la surface portant la couche d'alcool polyvinylique et de poly-4-vinylpyridine, et il peut être pressé contre line feuille photosensible exposée du type utilisé dans un film Pola-30 roid Polacolor Type 108 pour effectuer le traitement de cette feuille et former une image de transfert en couleur dans la feuille réceptrice d'image. On applique une pression suffisante sur les éléments combinés pour assurer un contact humide satisfaisant entre les feuilles superposées. Après une période d'im-35 bibition d'environ 1 minute, l'élément récepteur d'image peut être séparé et contient une image de transfert polychrome positive. L'élément récepteur d'image ainsi traité est maintenu dans une atmosphère à 0 % d'humidité relative pendant 72 heures. A la fin de la période d'essai, on examine l'élément et on n'observe 40 sensiblement pas de frisure des bords . 72 10217 9 2132054 On a décrit précédemment la couche anti-fa. ~ sure et la couche d'étanchéité principalement en mentionnant l'utilisation de polymères difféçentspour chacune des couches» Toutefois, il doit être entendu que le même polymère psut être 5 utilisé pour les deux couches, ce polymère unique possédant toutefois des caractéristiques différentes dans les couches distinctes. Par exemple, on peut déposer une couche anti-frisure et appliquer ensuite tua agent réticulant sur la surface extérieure de cette couche pour la réticuler jusqu'à une profondeur 10 donnée, suffisante^pour conférer les propriétés désirées à la couche d'étanchéité tout en permettant de retenir les propriétés désirées pour la couche anti-frisure. Par exemple, on peut appliquer n'importe appropriées laquelle des couches anti-frisure qui sony» par exemple une couche d'une épaisseur de 0,0127 à 0,0381 mm et sécher ensuite cet-15 te couche. On peut ensuite appliquer, sur la couche ainsi formée, une couche légère d'un agent réticulant pour conférer à la couche le degré et la profondeur de réticulation désirées. Dans une variante, on peut incorporer un agent de réticulation à la couche et activer cet agent par exemple par la chaleur- pour con-20 férer à la couche le degré et la profondeur de réticulation désirés. Toutefois, il est essentiel que la réticulation soit limitée à une profondeur inférieure à l'épaisseur totale de la couche. La réticulation de la couche sur son épaisseur entière est nuisible en ce qui concerne les propriétés anti-frisure. 25 "L'exemple non limitatif qui va suivre il lustre la formation d'une couche anti-frisure et d'une couche d'étanchéité formées toutes deux à l'aide du même polymère. EXEMPLE II Sur une face d'un papier "baryté pourvu d'u-30 ne sous-couche de nitrate de cellulose, on applique une couche comprenant un mélange d'alcool polyvinylique et de poly-4-vinyl-pyridine. Sur la face opposée, on applique line solution aqueuse d'un mélange, dans un rapport 2 : 1, d'alcool polyvinylique et de noir de carbone, ayant une teneur en matières solides de 18 % 35 pour constituer une couche d'une épaisseur1 de 0,0203 mm. On sèche la couche ainsi formée et on applique sur celle-ci une couche légère d'une solution à 2 % de glyoxal dans de l'eau. L'élément photographique ainsi préparé peut être mis en contact avec une composition de traitement alcaline 40 aqueuse sur la surface portant la couche d'alcool polyvinylique 72 10217 10 2132054 et de p oly-4-vinylpy ridine et être pressé au contact d'une feuille photosensible exposée, du type utilisé dans le film Polaroid Polacolor Type 108, pour effectuer le traitement de ce film et former une image de transfert en couleur dans la 5 feuille réceptrice d'image. La pression appliquée sur les éléments combinés est suffisante pour assurer un contact humide satisfaisant entre les feuilles superposées. Après une période d'imbibition d'environ 1 minute, on peut séparer l'élément récepteur d'image qui contient alors une image de transfert po-10 lychrome positive. On maintient l'élément récepteur d'image ainsi traité dans une atmosphère à 0% d'humidité relative pendant 72 heures. A la fin de la période d'essai, on examine l'élément et on observe sensiblement aucune frisure des bords. On comprendra que la couche anti-frisure 15 et la couche d'étanchéité peuvent être appliquées en utilisant une teneur en matières solides comprise dans une gamme relativement étendue. La teneur en matières solides peut être comprise entre 15 et 45 % et est de préférence égale à 24 %. Comme on l'a mentionné plus haut, un élé-20 ment opacifiant peut être prévu pour l'une des couches ou pour les deux couches. Dans un mode de réalisation préféré, on prévoit pour les deux couches une substance de couleur claire, comme le bioxyde de titane, incorporée dans la couche de scellement pour des raisons esthétiques. On comprendra qu'en plus des pig-25 ments mentionnés, des colorants peuvent être utilisés seuls ou en combinaison avec des pigments dans l'une des deux couches, c'est-à-dire la couche anti-frisure et la couche d'étanchéité, ou bien dans ces deux couches, pour assurer le degré désiré d'o-paçification. 30 Bien qu'on ait décrit l'invention en se ré férant à l'utilisation de développateurs chromogènes, qui sont préférés comme substances formant une image, on comprendra facilement que d'autres substances formant une image qui sont moins préférées peuvent remplacer les développateurs chromogènes pré-35 férés dans la mise en oeuvre de l'invention. Par exemple, on peut utiliser des matières formant une image en couleur telles que celles qui sont décrites dans les brevets américains n°2 647049 , 2.661.293 , 2.698.244 , 2.698.798 , 2.802.735 , 3.148.062 , 3.227.550 , 3.227.551 , 3.227.552 , 3.227.554- , 3.243.294 , 40 3-330.655 , 3.34-7.671 , 3-352.672 , 3.364.022 , 3.443.939 , 72 10217 ii 2132054 3-443.940 , 3-443-94-1 , 3.443.943, etc.., dans, lesquels on décrit des procédés de diffusion-transfert en couleur qui utilisent des techniques de copulation des couleurs consistant , au moins en partie, à faire réagir un ou plusieurs agents dévelop-5 pateurs colorés et un ou plusieurs formateurs colorés ou copu-lants pour obtenir une image de transfert en couleur dans une couche réceptrice d'image superposée, et celles qui sont décrites dans les "brevets améri caire n° 2 774 668 et 3.087.817, dans lesquels on décrit des procédés de diffusion-transfert en cou- 10 leur qui utilisent le transfert différentiel, conformément à ; l'image, de colorants complets, par les mécanismes décrits dans de tels brevets, pour former une image de transfert en couleur dans une couche réceptrice d'image qui est contiguë, procédés qui utilisent donc des substances formant une image qui sont en 15 totalité ou en partie initialement insolubles ou non diffusi-blès telles qu'elles sont disposées dans le film et qui diffusent pendant le traitement comme une fonction directe ou indirecte de l'exposition. 72 10217 12 2132054 1ÎVB11IICHIONS lo Elément récepteur d'image pouvant être utilisé lorsqu'un élément à l'halogénure d'argent photosensible exposé est traité à l'extérieur de l'appareil de prise de vues où l'exposition a lieu, cet élément étant caractérisé par le fait qu'il comprend un support muni, sur une première face, d'une couche conçue pour recevoir une image de diffusion-transfert et, sur une seconde face, dans l'ordre indiqué, d'une première et d'une seconde couche polymères, la première couche étant faite d'une composition polymère hydrophile et la seconde couche comprenant me composition polymère résistant aux composés alcalins, perméable à la vapeur humide et insoluble dans l'eau, un moyen assurant l'opacité dudit élément étant associé auxdites couches» 2. Elément récepteur d'image selon la revendication 1, caractérisé par le fait que le support précité est en papier» 3» Elément récepteur d'image selon la revendication 1, caractérisé par le fait que ladite couche conçue pour recevoir une image est hydrophile. 4. Elément récepteur d'image selon la revendication 1, caractérisé par le fait que le moyen conférant l'opacité est associé avec la première couche polymérisée et é-galement avec la seconde couche polymérisée précitées. 5» Elément récepteur d'image selon la revendication A-, caractérisé par le fait que le moyen conférant l'opacité comprend du noir de carbone. 6» Elément récepteur d'image selon la revendication 5, caractérisé par le fait que le moyen conférant l'opacité comprend du bioxyde de titane. 7» Elément récepteur d'image selon la revendication 6, caractérisé par le fait que le moyen opacifiant et le support précités assurent une densité optique par transmission supérieure à environ 6,0 unités. 8. Elément récepteur d'image selon la revendication 6, caractérisé par le fait que le bioxyde de titane précité assure l'obtention d'une densité par réflexion inférieure à environ 1,0 unité. 9. Elément récepteur d'image selon la revendication 5, caractérisé par le fait que le noir de carbone 72 10217 13 2132054 est disposé dans ladite première couche polymérisés» 10o Elément récepteur d'image selon la revendication 6, caractérisé par le fait que la "bicncyds de titane précité est disposé dans ladite seconde couche pclymérioém- 11» Elément récepteur d'image se loti la revendication 1 caractérisé par le fait que ladite-couche polymérisée est une couche d'alcool polyvinylique « 12. Elément récepteur d'iii&gs seloa la revendication 11, caractérisé par le fait que ladite seconde couche polymérisée est en alcool polyvinylique réticulé» 13» Elément récepteur d'image selon la revendication 1, caractérisé par le fait que la première couoiu". polymérisée précitée est en acétate de cellulose» 14. Elément récepteur d'image selon la revendication 1, caractérisé par le fait que la seconde couche polymérisée précitée est appliquée à partir d'une composition alcaline. 15» Elément récepteur d'image selon la revendication 1, caractérisé par le fait que la seconde couche polymérisée est appliquée à partir d'un latex aqueux» 16. Elément récepteur d'image selon la revendication 1, caractérisé par le fait que la seconde couche polymérisée est un copolymère acétate de vinyle/acide crotonique carboxylé. 17» Elément récepteur d'image selon la revendication 1, caractérisé par le fait que la couche conçue pour recevoir une image de diffusion-transfert est faite d'alcool polyvinylique et de poly-4-vinylpyridine. 18. Elément récepteur d'image selon la revendication 1, caractérisé par le fait qu'il comprend une couche acide polymère disposée entre le support précité et la couche précitée, qui est conçue pour recevoir une image formée par diffusion-transfert » 19» Elément récepteur d'image selon la revendication 1, caractérisé par le fait que la première couche polymérisée est réticulée. 20. Elément récepteur d'image selon la revendication 19j caractérisé par le fait que la première couche polymérisée est faite d'alcool polyvinylique et est réticulée avec du glyoxalo